Brevet FR2909094A1 — publié le 20080530

[Domaine technique] Le développement considérable des systèmes d'informations numériques a entraîné un besoin grandissant de disposer d'unités de stockage de données de grande capacité, compactes et qui assurent la préservation des données pendant une longue durée pouvant excéder 50 années. Le stockage optique est l'une des technologies qui est disponible pour stocker les données (voir à ce propos, SPIE Conference on nano- and micro-optics for information systems August 4, 2003, paper 5225-16). La technologie qui est envisagée dans la présente invention est plus particulièrement celle du stockage optique en 3 dimensions (3D), telle qu'elle est décrite dans les demandes internationales WO 01/73779 et WO 03/070689 ainsi que dans Japanese Journal of Applied Physics, Vol. 45, N 28, 2006, pp. 1229-1234. Elle repose sur l'utilisation d'un chromophore photoisomérisable qui se présente sous deux formes isomères thermodynamiquement stables interconvertibles sous l'effet d'une irradiation lumineuse de longueur d'onde appropriée. Lorsqu'aucune donnée n'a été encore enregistrée, l'une des deux formes est majoritaire. Pour l'écriture de données, on provoque la conversion de cette forme isomère à l'autre par irradiation lumineuse ayant une longueur d'onde appropriée. La conversion peut résulter d'une interaction optique directe ou indirecte (par ex. multiphotonique). La présente invention est relative à des particules multicouches permettant de faire du stockage optique de données en 3D. Elle est relative aussi à l'unité de stockage optique de données, notamment sous forme de disque, qui comprend les particules multicouches. [Problème technique] Dans la demande WO 03/070689, les chromophores sont rattachés à un polymère grâce à la (co)polymérisation de monomères porteurs desdits chromophores. La demande WO 2006/075327 enseigne par ailleurs l'intérêt à augmenter la concentration en chromophores de façon à améliorer la sensibilité d'enregistrement de la mémoire optique. Cependant, lorsque la concentration en monomères porteurs des chromophores augmente, les propriétés mécaniques du polymère sont affectées et le matériau obtenu est soit trop fragile soit trop mou pour pouvoir être manipulable facilement. Le besoin existe donc de mettre au point un matériau rigide utilisable dans le domaine du stockage optique 3D présentant une bonne aptitude à la lecture et à l'écriture des données. La Demanderesse a constaté qu'un matériau constitué de particules multicouches ou d'un mélange tels que définis plus loin permet de résoudre les problèmes posés. 2909094 2 [Art antérieur] Le brevet américain US 5023859 décrit une mémoire optique basée sur l'utilisation d'un polymère porteur d'un groupe photosensible du type stilbène, spiropyrane, azobenzène, bisazobenzène, trisazobenzène ou azoxybenzène. Le polymère peut être un polymère à blocs 5 mais il n'est rien précisé de plus sur la nature exacte de ce polymère à blocs. La demande internationale WO 01/73779 décrit une unité de stockage optique dans laquelle l'information est stockée grâce à la transition cis-/trans d'une molécule (chromophore) ayant une double liaison C=C. La molécule peut être notamment un diarylalkylène de formule 10 Ar1R1C=CR2Ar2 qui peut être lié à un polymère. La demande internationale WO 03/070689 décrit un polymère porteur d'un chromophore de type diarylalkylène. Le polymère peut être un poly(alkylacrylate) ou un copolymère du poly(alkylacrylate) notamment un copolymère avec le styrène. II peut s'agir aussi de 15 polyméthacrylate de méthyle. II n'est pas précisé qu'il puisse s'agir d'une particule coeur-écorce. La demande internationale WO 2006/075328 décrit des composés de type diarylalkylène pouvant servir dans le stockage optique. 20 La demande internationale WO 2006/075327 décrit des polymères ayant des chromophores de type diarylalkylène. II est fait mention d'un effet coopératif ( cooperative effect ) lorsque la concentration en chromophores augmente. Selon l'une des formes, le polymère se présente sous forme de nanoparticules composées d'un copolymère réticulé de MMA et d'eMMA dispersées dans du PMMA, mais il ne s'agit pas de particules coeur-écorce. 25 La demande internationale WO 2006/075328 décrit des composés de type diarylalkylène pouvant servir dans le stockage optique. La demande internationale WO 2006/075329 décrit une mémoire 3D sous forme de disque. [Brève description de l'invention] L'invention est relative à une particule multicouche de type coeur-écorce comprenant au moins une couche B comprenant au moins un monomère photoactif porteur d'un chromophore photoisomérisable et une écorce rigide A. L'invention est aussi relative au mélange comprenant les particules multicouches et un polymère qui est un thermoplastique, un élastomère thermoplastique ou un thermodurcissable ainsi qu'à une mémoire optique 3D comprenant les particules multicouches. On peut utiliser la particule multicouche de l'invention pour réaliser du stockage optique de données. 30 35 2909094 3 [Description détaillée] T9 désigne la température de transition vitreuse d'un polymère mesurée par DSC selon ASTM E1356. On parle aussi de la T9 d'un monomère pour désigner la T9 de l'homopolymère ayant 5 une masse moléculaire moyenne en nombre Mn d'au moins 10000 g/mol, obtenu par polymérisation radicalaire dudit monomère. Ainsi, on dira que l'acrylate d'éthyle a une T9 de ù 24 C car l'homopolyacrylate d'éthyle a une T9 de -24 C. Tous les pourcentages sont donnés en poids, sauf mention contraire. 10 On entend par monomère photoactif, un monomère porteur d'un groupement chromophore CR photoisomérisable. Le chromophore existe sous deux formes isomères, par exemple cis/trans. La conversion d'une forme à l'autre s'effectue sous l'action d'une irradiation lumineuse de longueur d'onde appropriée. 15 Par exemple, le monomère photoactif a pour formule (I) : CRùL-G- C=CH2 1 X (I) dans laquelle : • X désigne H ou CH3- ; • G désigne ùO-C(=O)-, -C(=O)-0-, un groupement phényle, substitué ou non, ou 20 bien -NR-C(=O)-, NR étant relié à L et R étant H ou un groupement alkyle en C1- C10 • L désigne un groupement espaceur ; • CR désigne un chromophore photoisomérisable. 25 Le groupement espaceur L a pour fonction d'éloigner le chromophore de la chaîne du copolymère de façon à favoriser l'interconversion du chromophore. Ceci améliore la capacité et la vitesse de lecture. De préférence, L est choisi de telle sorte que G et CR soient reliés entre eux par un enchaînement de 2 atomes ou plus lesquels sont liés entre eux par des liaisons covalentes. L peut être choisi par exemple parmi les groupements (CRIR2)m, O(CR1R2)m, 30 (OCRIR2)m dans lequel m est un entier supérieur à 2, de préférence compris entre 2 et 10, R1 et R2 désignent indépendamment H, halogène ou des groupements alkyle ou aryle. De préférence, RI et R2 désignent H. Le chromophore CR est de préférence du type diarylalkylène existant sous les formes isomères 35 cis et trans. II peut s'agir d'un des chromophores divulgués dans les demandes WO 01/73779, WO 03/070689, WO 2006/075329 ou WO 2006/075327. De préférence, on choisit le chromophore CR de sorte que la barrière d'énergie pour l'isomérisation soit supérieure à 80 2909094 4 kJ/mol. En effet, il est souhaitable que l'isomérisation soit un processus très lent à la température ambiante pour éviter une perte des données enregistrées. De préférence, le monomère photoactif a pour formule (II) : W 1 /Ar2ù L- G- C=CH2 /C=\ X 5 Ari W2 (II) dans laquelle : • Art et Ar2 désignent des groupements aryles, éventuellement substitués ; • Wl et W2 sont choisis parmi les groupements ùCN, -000H, -COOR', -OH, -SO2R', - NO2, R' étant un groupement alkyle ou aryle en C1-Clo. 10 Le chromophore correspond au groupement Ar1W1C=CW2Ar2. L est relié par liaisons covalentes à Ar2 ainsi qu'à G. Art et Ar2 désignent des groupement aryles, substitués ou non. Ils sont choisis par exemple indépendamment l'un de l'autre parmi les groupements phényle, anthracène ou phénanthrène. Les substituant(s) éventuels sont choisi(s) parmi : H, alkyle en 15 1-C1o, NO2, halogène ou alcoxy en 1-C1o, NR"R"' avec R" et R"' étant H ou un alkyle en CIClo. Art est rattaché à la double liaison C=C du chromophore. Ar2 est rattaché à la double liaison C=C du chromophore ainsi qu'au groupement L. De préférence, G est ùO-C(=O)- ou le groupement phényle C6H4, c'est-à-dire que le monomère 20 a pour formule : W1 /Ar2ùLù O-C(=O)-C=CHz C=C X / \ X Ari W2 (III) / C=C / Arl W2 De préférence, Art est un groupe phényle et Ar2 est un groupe phényle ou biphényle, chacun 25 des groupes phényle et/ou biphényle pouvant être éventuellement substitué, c'est-à-dire que le chromophore a pour formule (V) ou (VI) : ou Wi Ar2-L C ) -C=CH 2 X 10 2909094 5 (V) (VI) Les substituants éventuels peuvent être par exemple H, aryle, alkyle en C,-Clo, NO2, halogène ou alcoxy en C,-C,o. 5 Selon une forme préférée, Wl et W2 désignent CN, Ar2 est un groupe phényle, Art est un groupe phényle substitué en para par R50-. R5 désigne un groupement alkyle ou aryle, substitué ou non. De préférence, R5 est un groupement alkyle en C1-C4. R5 peut être par exemple un groupement méthyle, éthyle, propyle, butyle. Par exemple, il pourra s'agir du chromophore de formule (VII) : Selon une autre forme préférée, Wl et W2 désignent CN, Ar2 est un groupe phényle, Art est un groupe biphényle substitué en para par R50-. Par exemple, il pourra s'agir du chromophore de formule (VIII) : W2 (VIII) 15 2909094 6 Les deux monomères suivants notés eAA ou eMMA sont tout particulièrement préférés : O(CH2)3 O-C(-0)-CH=CH2 O(CH2)3 O-C(=0)-C CH2 CH3 C=C eAA / \ CN eMMA CH3O CH3O En effet, ils présentent de bonnes caractéristiques optiques pour l'écriture et la lecture (voir à ce propos, Japan Journal of Applied Physics Vol.45, N 28, 2006, pp.1229-1234) : 5 - l'isomère trans présente une plus grande fluorescence que le cis ; l'isomère trans présente une large section efficace d'absorption biphotonique ; le déplacement de Stokes est supérieur à 100 nm (peu de recouvrement entre le spectre d'absorption et celui d'émission avec des pics respectivement vers 375 et 485 nm). 10 Ils sont de plus facilement copolymérisables avec une large gamme de monomères, en particulier par la technique de polymérisation radicalaire contrôlée. Enfin, ils présentent une grande stabilité car la barrière d'énergie d'isomérisation est supérieure à 80 kJ/mol. On préfère les chromophores qui présentent un faible recouvrement, c'est-à-dire 100 nm.. L'invention n'est pas limitée aux chromophores particuliers de type diarylalkylène mais peut s'appliquer aussi à d'autres chromophores photoisomérisables, comportant pas exemple des groupements stilbène, spiropyrane, azobenzène, bisazobenzène, trisazobenzène ou 25 azoxybenzène. On trouvera une liste de ces chromophores dans les documents suivants US 5023859, US 6875833 et US 6641889. On entend par monomère à effet coopératif, un composé de formule (IX) : Ara ùL-G- C=CH2 1 X (IX) 30 dans laquelle : • X, G et L ont les mêmes significations que pour le monomère photoactif ; 2909094 7 • Ar3 désigne un groupe aromatique substitué par au moins un substituant à effet inducteur (-I). Ce monomère interagit par un effet coopératif avec le chromophore et/ou améliore l'effet 5 coopératif entre les chromophores eux-mêmes, ce qui améliore la vitesse d'écriture. Une interprétation de l'effet coopératif est que le monomère modifie le microenvironnement du chromophore et favorise la photoisomérisation. Le substituant à effet inducteur (-I) est choisi parmi : 10 (i) les halogènes ; (ii) -000Y, ûCONYY', -OY, -SY ou -C(=O)Y, Y et Y' désignant un groupe H ou alkyle en C1-C1o. Avantageusement, Ar3 est un groupe phényle. Avantageusement, le groupe halogène est le 15 chlore. Encore plus avantageusement, Ar3 est choisi parmi les groupes suivants : C1 CooY Cl YOOC C1 C1 C1 A titre d'exemples, on pourra utiliser les monomères encombrés suivants : O(CH2)3 O-C(0)-C=CH2 O(CH2)3 O-C(=0)-C CH2 CH3 CH3 C1 COOEt C1 COOEt TCLP Cl Cl TCLPa O(CH2)3 O-C(=0)-CH CH2 ù cl O(CH2)3 O-C(=O)- C =CH2 ùCl CH3 20 TCLP et TCLPa désignent respectivement le méthacrylate et l'acrylate de 2,4,6-trichlorophénoxypropyle. S'agissant de l'écorce rigide A, celle-ci est composée d'un polymère ayant une T9 > 0 C, 25 avantageusement > 60 C, de préférence > 80 C. L'écorce rigide est obtenue à partir de la polymérisation d'au moins un monomère vinylique, vinylidénique, diénique, oléfinique, allylique ou (méth)acrylique. Ce monomère est choisi plus particulièrement parmi les monomères vinylaromatiques tels que le styrène ou les styrènes 30 substitués notamment l'alpha-méthylstyrène, les monomères acryliques tels que l'acide 2909094 8 acrylique ou ses sels, les acrylates d'alkyle, de cycloalkyle ou d'aryle tels que l'acrylate de méthyle, d'éthyle, de butyle, d'éthylhexyle ou de phényle, les acrylates d'hydroxyalkyle tels que l'acrylate de 2-hydroxyéthyle, les acrylates d'étheralkyle tels que l'acrylate de 2-méthoxyéthyle, les acrylates d'alcoxy- ou aryloxy-polyalkylèneglycol tels que les acrylates de 5 méthoxypolyéthylèneglycol, les acrylates d'éthoxypolyéthylèneglycol, les acrylates de méthoxypolypropylèneglycol, les acrylates de méthoxy-polyéthylèneglycol-polypropylèneglycol ou leurs mélanges, les acrylates d'aminoalkyle tels que l'acrylate de 2-(diméthylamino)éthyle (ADAME), les acrylates fluorés, les acrylates silylés, les acrylates phosphorés tels que les acrylates de phosphate d'alkylèneglycol, les monomères méthacryliques comme l'acide 10 méthacrylique ou ses sels, les méthacrylates d'alkyle, de cycloalkyle, d'alcényle ou d'aryle tels que le méthacrylate de méthyle (MAM), de lauryle, de cyclohexyle, d'allyle ou de phényle, les méthacrylates d'hydroxyalkyle tels que le méthacrylate de 2-hydroxyéthyle ou le méthacrylate de 2-hydroxypropyle, les méthacrylates d'étheralkyle tels que le méthacrylate de 2-éthoxyéthyle, les méthacrylates d'alcoxy- ou aryloxy-polyalkylèneglycol tels que les 15 méthacrylates de méthoxypolyéthylèneglycol, les méthacrylates d'éthoxypolyéthylèneglycol, les méthacrylates de méthoxypolypropylèneglycol, les méthacrylates de méthoxypolyethylèneglycol-polypropylèneglycol ou leurs mélanges, les méthacrylates d'aminoalkyle tels que le méthacrylate de 2-(diméthylamino)éthyle (MADAME), les méthacrylates fluorés tels que le méthacrylate de 2,2,2-trifluoroéthyle, les méthacrylates silylés tels que le 3- 20 méthacryloylpropyltriméthylsilane, les méthacrylates phosphorés tels que les méthacrylates de phosphate d'alkylèneglycol, le méthacrylate d'hydroxy-éthylimidazolidone, le méthacrylate d'hydroxy-éthylimidazolidinone, le méthacrylate de 2-(2-oxo-1-imidazolidinyl)éthyle, l'acrylonitrile, l'acrylamide ou les acrylamides substitués, la 4-acryloylmorpholine, le N-méthylolacrylamide, le méthacrylamide ou les méthacrylamides substitués, le Nméthylolméthacrylamide, le chlorure de méthacrylamido-propyltriméthyl ammonium (MAPTAC), l'acide itaconique, l'acide maléique ou ses sels, l'anhydride maléique, les maléates ou hémimaléates d'alkyle ou d'alcoxyou aryloxy-polyalkylèneglycol, la vinylpyridine, la vinylpyrrolidinone, les (alcoxy) poly(alkylène glycol) vinyl éther ou divinyl éther, tels que le méthoxy poly(éthylène glycol) vinyl éther, le poly(éthylène glycol) divinyl éther, les monomères 30 oléfiniques, parmi lesquels on peut citer l'éthylène, le butène, l'hexène et le 1-octène ainsi que les monomères oléfiniques fluorés, et les monomères vinylidénique, parmi lesquels on peut citer le fluorure de vinylidène, seuls ou en mélange d'au moins deux monomères précités. L'écorce rigide est obtenue de préférence à partir du styrène et/ou de monomère(s) 35 (méth)acrylique(s). De façon avantageuse, elle comprend comme monomère(s) majoritaire(s) le styrène et/ou le MAM. De façon préférée, elle comprend de 80 à 100% de styrène et/ou de MAM. 2909094 9 S'agissant de la couche B, celle-ci comprend au moins un monomère photoactif et éventuellement au moins un autre monomère copolymérisable avec le monomère photoactif. L'autre monomère peut être choisi dans la liste des monomères définie précédemment. II peut s'agir aussi d'un monomère encombré. La teneur en poids en monomère photoactif dans la 5 couche B peut aller de 5 à 100%. Selon une lère forme préférée, le monomère qui est copolymérisé avec le monomère photoactif présente une T9 REVENDICATIONS 1. Particule multicouche de type coeur-écorce comprenant au moins une couche B comprenant au moins un monomère photoactif porteur d'un chromophore 5 photoisomérisable et une écorce rigide A. 2. Particule multicouche selon la revendication 1 caractérisée en ce que la couche B constituant le coeur de la particule est disposée contre la couche B, une écorce externe rigide A. 3. Particule multicouche selon la revendication 1 comprenant en plus de la couche B et de l'écorce rigide A une ou plusieurs autre(s) couche(s). 4. Particule multicouche selon la revendication 1 comprenant disposées l'une contre 15 l'autre (dans l'ordre de l'intérieur vers l'extérieur de la particule) une couche interne B (le coeur), éventuellement une couche intermédiaire et une écorce externe rigide. 5. Particule multicouche selon l'une quelconque des revendications 1 à 4 caractérisée en ce qu'au moins l'une des couches est réticulée. 6. Particule multicouche selon l'une quelconque des revendications 1 à 5 caractérisée en ce que l'écorce rigide A est composée d'un polymère ayant une T9 > 0 C, avantageusement > 60 C, de préférence > 80 C. 25 7. Particule multicouche selon l'une quelconque des revendications 1 à 6 caractérisée en ce que l'écorce rigide A comprend comme monomère(s) majoritaire(s) le styrène et/ou le MAM. 8. Particule multicouche selon la revendication 7 caractérisée en ce que l'écorce rigide A 30 comprend de 80 à 100% de styrène et/ou de MAM. 9. Particule multicouche selon l'une quelconque des revendications 1 à 8 caractérisée en ce que le rapport massique couche B / écorce A allant de 90/10 à 10/90. 35 10. Particule multicouche selon l'une quelconque des revendications précédentes caractérisée en ce que en ce que le monomère photoactif a pour formule (I) : CRùL-G- C=CH2 1 X (I) 10 20 2909094 -14- dans laquelle : • X désigne H ou CH3- ; • G désigne ùO-C(=O)-, -C(=O)-O-, un groupement phényle, substitué ou non, ou bien -NR-C(=0)-, NR étant relié à L et R étant H ou un groupement alkyle en CI- Clo ; • L désigne un groupement espaceur ; • CR désigne un chromophore photoisomérisable. 11. Particule multicouche selon la revendication 10 caractérisée en ce que le groupement espaceur L est choisi de telle sorte que G et CR soit reliés entre eux par un enchaînement de 2 atomes ou plus lesquels sont liés entre eux par des liaisons covalentes. 12. Particule multicouche selon l'une des revendications 10 ou 11 caractérisée en ce que L est choisi parmi (CR1R2)m, O(CR1R2)m, (OCR1R2)m dans lequel m est un entier supérieur à 2, de préférence compris entre 2 et 10, RI et R2 désignent indépendamment H, halogène ou des groupements alkyle ou aryle. 13. Particule multicouche selon l'une des revendications 1 à 12 caractérisée en ce que le chromophore CR est du type diarylalkylène. 14. Particule multicouche selon l'une des revendications 1 à 13 caractérisée en ce que le chromophore CR présente un recouvrement 15. Particule multicouche selon l'une des revendications 1 à 14 caractérisée en ce que le déplacement de Stokes du chromophore CR est supérieure à 100 nm. 16. Particule multicouche selon l'une quelconque des revendications 1 à 15 caractérisée en 30 ce que le monomère photoactif a pour formule (II) : W l Areù L- G- C=CH2 \ / 1 /C= \ X Ari W2 (II) dans laquelle : • Ar, et Are désignent des groupements aryles, éventuellement substitués ; • W1 et W2 sont choisis parmi les groupements ùCN, -000H, -COOR', -OH, -SO2R', - 35 NO2, R' étant un groupement alkyle ou aryle en C1-C1o. 2909094 -15- 17. Particule multicouche selon la revendication 16 caractérisée en ce que Art et Ar2 sont choisis indépendamment l'un de l'autre parmi les groupements phényle, anthracène ou phénanthrène. 5 18. Particule multicouche selon la revendication 16 caractérisée en ce que le monomère photoactif a pour formule (III) ou (IV) : W1 /Ar2-L-O-C(=O)-C=CH2 C=C / \ X Ari W2 (III) -i =CH2 X dans lesquelles : 10 • Art et Ar2 désignent des groupements aryles, éventuellement substitués ; • Wl et W2 sont choisis parmi les groupements ùCN, -000H, -COOR', -OH, -SO2R', - NO2, R' étant un groupement alkyle ou aryle en C,-C1o. 19. Particule multicouche selon l'une quelconque des revendications 1 à 18 caractérisée en 15 ce que le chromophore est choisi parmi : (V) Wl et W2 étant choisis parmi les groupements ùCN, -000H, -COOR', -OH, -SO2R', -NO2, R' étant un groupement alkyle ou aryle en C,-C10 et chacun des deux cycles phényles pouvant être éventuellement substitués. 20. Particule multicouche selon l'une des revendications 16 à 18 caractérisé en ce que Art est un groupe phényle et Ar2 est un groupe phényle ou biphényle, chacun des groupes phényle et/ou biphényle pouvant être éventuellement substitué. 25 21. Particule multicouche selon la revendication 20 caractérisée en ce que Wl et W2 désignent CN, Ar2 est un groupe phényle, Art est un groupe phényle ou biphényle substitué en para par R50-, R5 désignant un groupement alkyle ou aryle, substitué ou non. W2 20 15 20 25 2909094 -16- 22. Particule multicouche selon la revendication 9 caractérisé en ce que le monomère photoactif est l'eAA ou l'eMMA de formules : O(CH2)3 O-C(=0)-CH CH2 O(CH2)3 O-C(0)- ~ =CH2 CH3 eMMA CH3O CH30 5 23. Particule multicouche selon l'une quelconque des revendications 1 à 22 caractérisée en ce que la couche B comprend un monomère copolymérisable avec le monomère photoactif et ayant une T9 24. Particule multicouche selon l'une quelconque des revendications 1 à 23 caractérisée en 10 ce que la couche B comprend un monomère à effet coopératif de formule (IX) : Ara ùL-G- C=CH2 1 X (IX) dans laquelle : • X, G et L sont tels que définis à l'une des revendications 10 à 12 ; • Ar3 désigne un groupe aromatique substitué par au moins un substituant à effet inducteur (-I). 25. Particule multicouche selon la revendication 24 caractérisée en ce que le substituant à effet inducteur (-I) est choisi parmi : (i) les halogènes, de préférence le chlore ; (ii) -000Y, ùCONYY', -OY, -SY ou -C(=O)Y, Y et Y' désignant un groupe H ou alkyle en C1-C1o. 26. Particule multicouche selon la revendication selon l'une des revendications 24 ou 25 caractérisée en ce que Ar3 est un groupe phényle. 27. Particule multicouche selon la revendication 24 caractérisée en ce que le monomère à effet coopératif est choisi parmi : O(CH2)3 O-C(-0)- C =CH2 O(CH2)3 O-C(=0)- C CH2 CH3 COOEt C1 CN C=C eAA CN C1 COOEt CH3 2909094 -17- 28. Mélange comprenant des particules multicouches telles que définies à l'une quelconque des revendications 1 à 27 et d'un polymère qui est un thermoplastique, un élastomère 5 thermoplastique ou un thermodurcissable. 29. Mélange selon la revendication 28 comprenant en poids de 50 à 100%, avantageusement de 75 à 100%, de préférence de 90 à 100%, de particules multicouches pour respectivement de 0 à 50%, avantageusement de 0 à 25%, de 10 préférence 0 à 10% du polymère thermoplastique ou de l'élastomère thermoplastique ou du thermodurcissable. 30. Mélange selon la revendication 28 ou 29 dans lequel le polymère thermoplastique est un homo- ou copolymère du méthacrylate de méthyle ou bien un polycarbonate. 31. Mémoire optique 3D comprenant des particules multicouches telles que définies à l'une quelconque des revendications 1 à 27 ou le mélange tel que défini à l'une quelconque des revendications 28 à 30. 20 32. Mémoire optique 3D selon la revendication 31 se présentant sous la forme d'une plaque, carrée ou rectangulaire, d'un cube ou bien d'un disque. 33. Utilisation des particules multicouches telles que définies à l'une quelconque des revendications 1 à 27 ou du mélange tel que défini à l'une quelconque des 25 revendications 28 à 30 pour réaliser du stockage optique de données. 34. Utilisation des particules multicouches telles que définies à l'une quelconque des revendications 1 à 27 ou du mélange tel que défini à l'une quelconque des revendications 28 à 30 en tant que mémoire optique 3D. O(CH2)3 O-C(=O)- C =CH2 O(CH2)3 O-C(=0)-CH CH2 - Cl CH3 -Cl TCLP Cl Cl TCLPa 1530